Procédé de fabrication d’un matériau fibro-isolant à base d’ouate de cellulose, comprenant : une étape de sélection de matériaux en carton et/ou en papier de manière à récupérer exclusivement, ou quasi-exclusivement, du carton et/ou du papier à recycler, l’agglomérat d’ouate de cellulose formé par le carton et/ou le papier à recycler présentant une pureté en ouate de cellulose supérieure ou égale à 75% en poids, une étape de mise en forme du matériau fibro-isolant à base d’ouate de cellulose, caractérisé en ce que, suite à la susdite étape de sélection et avant l’étape de mise en forme, le carton et/ou le papier à recycler subissent une étape de défibrage au cours de laquelle ledit carton et/ou ledit papier à recycler sont introduits dans un broyeur à bois (20) comprenant un stator (21) présentant une pluralité de stries (22) en un matériau métallique et/ou céramique et un rotor (25) présentant une pluralité de lames de couteaux (26) en matériau métallique et/ou céramique. Procédé de fabrication selon la revendication 1, dans lequel l’étape de défibrage dure, pour chaque unité de carton et/ou de papier à recycler introduite dans le broyeur à bois (20), entre une seconde et huit secondes, de préférence entre deux secondes et cinq secondes. Procédé de fabrication selon la revendication 1 ou 2, dans lequel on réalise en outre une étape d’incorporation d’adjuvants et/ou d’additifs dans le matériau fibro-isolant à base d’ouate de cellulose, lesdites charges ne comportant pas de sel de bore. Système de fabrication d’un matériau fibro-isolant à base d’ouate de cellulose, pour la mise en œuvre du procédé de fabrication selon l’une quelconque des revendications précédentes, comprenant : une station de sélection de matériaux en carton et/ou en papier de manière à récupérer exclusivement, ou quasi-exclusivement, du carton et/ou du papier à recycler formant un agglomérat d’ouate de cellulose d’une pureté supérieure ou égale à 75% en poids ; une station de traitement dans laquelle est introduit l’agglomérat d’ouate de cellulose, une station de mise en forme du matériau fibro-isolant à base d’ouate de cellulose, caractérisé en ce que la station de traitement consiste en une station de défibrage avec un broyeur à bois (20) comprenant un stator (21) présentant une pluralité de stries (22) en un matériau métallique et/ou céramique et un rotor (25) présentant une pluralité de lames de couteaux (26) en matériau métallique et/ou céramique, avantageusement le rotor (25) comprend entre trois et douze lames de couteaux (26). Matériau fibro-isolant à base d’ouate de cellulose, obtenu par le procédé de fabrication selon l’une quelconque des revendications 1 à 3 ou par le système de fabrication selon la revendication 4, la ouate de cellulose dudit matériau fibro-isolant présentant une densité comprise entre vingt-cinq et soixante-cinq kilos par mètre cube (m 3 ) et une pureté supérieure ou égale à 75% en poids, caractérisé en ce que la ouate de cellulose du matériau fibro-isolant présente un tassement inférieur à 18% selon la norme NF EN 15101-1 lorsque la densité de la ouate de cellulose est comprise entre vingt-cinq et trente-cinq kilos par mètre cube (kg/m3) et un tassement inférieur à 4% selon la norme NF EN 15101-1 lorsque la densité de la ouate de cellulose est comprise entre quarante et soixante kilos par mètre cube (kg/m3). Matériau fibro-isolant selon la revendication 5, dans lequel la ouate de cellulose du matériau fibro-isolant présente un tassement inférieur à 17% selon la norme NF EN 15101-1 lorsque la densité de la ouate de cellulose est comprise entre vingt-cinq et trente-cinq kilos par mètre cube (kg/m3) et un tassement inférieur à 3% selon la norme NF EN 15101-1 lorsque la densité de la ouate de cellulose est comprise entre quarante et soixante kilos par mètre cube (kg/m3). Matériau fibro-isolant selon la revendication 5 ou 6, dans lequel la ouate de cellulose du matériau fibro-isolant présente une conductivité thermique comprise entre 0,037 et 0,040 Watt par milli-Kelvin (W/mK). Matériau fibro-isolant selon l’une quelconque des revendications 5 à 7, dans lequel la longueur moyenne des fibres d’ouate de cellulose dans le matériau fibro-isolant est comprise entre 600 et 800 µm (micromètre). Matériau fibro-isolant selon l’une quelconque des revendications 5 à 8, dans lequel la largueur moyenne des fibres d’ouate de cellulose dans le matériau fibro-isolant est comprise entre 30 et 40 µm, de préférence entre 35 µm et 39 µm. Matériau fibro-isolant selon l’une quelconque des revendications 5 à 9, dans lequel ledit matériau comprend des adjuvants et/ou des additifs, en particulier sous forme de sels minéraux, lesdits sels ne consistant pas en du sel de bore.